(57)【要約】【解決課題】従来のニーダーにおいて課題として挙げられる多大なエネルギーの消費、光沢、着色力等品位および微細化レベルの限界、ロット間の夾雑物混入等を解決する顔料の製造方法を提供することを目的としている。さらに、本発明は、従来のニーダーに比較して少量のエネルギーでより微細な有機顔料粒子を得ることができる顔料の製造方法を提供することを目的としている。【解決手段】有機顔料と、ε型フタロシアニンと、水溶性無機塩と、水溶性有機溶剤とを含有する混練混合物を、複数のブレードが遊星運動するプラネタリー型ミキサーにて混練することを特徴とする微細有機顔料の製造方法。【選択図】  図１
2008019367.tif 000002
【特許請求の範囲】
【請求項１】
有機顔料と水溶性無機塩と水溶性有機液体との混合物を、混合機内で７０℃以上、１５０℃以下の範囲内で摩砕混練を行い結晶転移させた後、０℃以上、７０℃未満の範囲内で摩砕混練を行うことを特徴とする微細有機顔料の製造方法。
【請求項２】
有機顔料と水溶性無機塩と水溶性有機液体との混合物が、有機顔料１重量部に対し、水溶性無機塩を１重量部以上３０重量部以下、水溶性有機液体を０．１重量部以上７重量部以下含む混合物であることを特徴とする請求項１記載の微細有機顔料の製造方法。
【請求項３】
有機顔料と水溶性無機塩と水溶性有機液体との混合物に、さらに樹脂を含有させることを特徴とする請求項１ないし２いずれか１項に記載の微細有機顔料の製造方法。
【請求項４】
有機顔料と水溶性無機塩と水溶性有機液体との混合物に、さらに顔料誘導体を含有させることを特徴とする請求項１ないし３いずれか１項に記載の微細有機顔料の製造方法。
【請求項５】
複数のブレードが遊星運動するプラネタリー型ミキサーにて混練することを特徴とする請求項１ないし４いずれか１項に記載の微細有機顔料の製造方法。
【請求項６】
ブレード数が３であることを特徴とする請求項１ないし５いずれか１項に記載の微細有機顔料の製造方法。
【発明の詳細な説明】
【技術分野】
【０００１】
本発明は、発色用の粉体の粒子が微細でかつ均一な粒子径に整粒され、ビヒクルに対して分散性が極めて良好な有機顔料を得る際に、結晶転移を伴う微細有機顔料の製造方法に関するものである。さらに詳しくは、本発明は、水性フレキソインキ、着色材、水性分散体等のビヒクル中に発色用の粉体の粒子が分散した場合、良好な光沢、高着色力、透明性等を与え、更にはインクジェット用インキやカラーフィルター等のより微細な有機顔料粒子を求められる用途においても、優れた適性を与える微細有機顔料の製造方法に関する。
【背景技術】
【０００２】
フタロシアニン顔料に代表される有機顔料は微細化することで色調が美しいこと、着色力が大きいこと、耐候性、耐熱性等の諸性能が良好である機能を発揮し、色材工業の分野において多量に、しかも広範に使用されている。顔料を微細化処理する方法として、現在広く用いられている方法には、ソルベントソルトミリング法がある。
【０００３】
ソルベントソルトミリング法は、粗大な顔料粒子を、塩化ナトリウムや硫酸ナトリウム等の無機塩類と、エチレングリコール、ジエチレングリコール、ポリエチレングリコール等の粘性の高い水溶性有機溶剤の存在下で、ニーダー等により機械的に摩砕して微細化する方法である。ソルベントソルトミリング法は、顔料粒子を微細化、整粒するのに有効な方法であるが、インクジェットやカラーフィルターにおいてより高い性能発揮を実現させるためには、従来のソルトミリング法で得られていた顔料よりもより微細かつ整粒された顔料を用いる必要性がある。
【０００４】
また、従来のバッチ式ニーダー等では、バッチ式に由来する生産スケールの制約、品質のロット毎のバラツキ、開放型であるための異物混入や粉塵発生による作業環境の汚染等の問題があった。
【特許文献１】特開平７−５３８８９号公報
【発明の開示】
【発明が解決しようとする課題】
【０００５】
ソルベントソルトミリング法は工業的に有利であるものの、従来広く用いられているニーダーでは有機顔料の微細化に対して多大なエネルギーを使用することや微細化レベルにも限界があった。さらに得られた微細有機顔料に対して水性フレキソインキ、着色材、水性分散体、等のビヒクル中に分散して使用する場合においても展色物への光沢、着色力、透明性等の向上は常に要求される課題であった。更には、インクジェット用インキやカラーフィルター等の用途においては、より微細な顔料粒子が求められるが、前述の方法でこれを得るのは困難であり、多大なエネルギーと時間を要していた。また、ニーダーでは回転軸部に混練物が浸入することまた間隙部等の洗浄性が低いことから、次ロット運転時に前ロットの混練物が混入し、夾雑物の発生等が起こりやすいという問題点があり、多種多様な製品の生産に不向きであった。
【０００６】
本発明は、かかる状況に鑑みなされたものであって、従来のニーダーにおいて課題として挙げられる多大なエネルギーの消費、光沢、着色力等品位および微細化レベルの限界、ロット間の夾雑物混入等を解決する顔料の製造方法を提供することを目的としている。
【課題を解決するための手段】
【０００７】
本発明微細有機顔料の製造方法は、有機顔料と水溶性無機塩と水溶性有機液体との混合物を、混合機内で７０℃以上、１５０℃未満の範囲内で混練摩砕を行い結晶転移させた後、０℃以上７０℃未満の範囲内で混練摩砕を行うことを特徴とする。更に、有機顔料と水溶性無機塩と水溶性有機液体との混合物が、有機顔料１重量部に対し、水溶性無機塩を１重量部以上３０重量部以下、水溶性有機液体を０．１重量部以上７重量部以下含む混合物であることを特徴とする。更に、有機顔料と水溶性無機塩と水溶性有機液体との混合物に、樹脂を含有させることを特徴とする。更に、有機顔料と水溶性無機塩と水溶性有機液体との混合物に、顔料誘導体を含有させることを特徴とする。更に、複数のブレードが遊星運動するプラネタリー型ミキサーにて混練することを特徴とする。更に、ブレード数が３であることを特徴とする。更に、一般的な混練機であるニーダーと比較して少ないエネルギーで微細有機顔料を得ることを特徴とする。
【発明の効果】
【０００８】
請求項１記載の発明によれば、ε型フタロシアニン顔料に代表される結晶転移と微細化を必要とする顔料およびその製造方法において、結晶転移を促進させる温度での摩砕混練を行い十分に結晶転移させ、その後微細化を促進させる温度で摩砕混練することで水性フレキソインキ、着色材、水性分散体等のビヒクル中に発色用の粉体の粒子が分散した場合、良好な光沢、高着色力、透明性等を与え、更にはインクジェット用インキやカラーフィルター等のより微細な顔料粒子を求められる用途においても、優れた適性を与える。
【０００９】
請求項２記載の発明によれば、有機顔料と共存する水溶性無機塩を有機顔料に対し多く配合することで有機顔料の微細化を促進させる。更に、水溶性有機溶剤の量を請求項２記載の配合比範囲内で適宜調整する事で微細化を促進させる事が出来る。
【００１０】
請求項３記載の発明によれば、有機顔料と水溶性無機塩と水溶性有機液体との混合物に、樹脂を含有させることで使用用途である水性フレキソインキ、着色材、水性分散体、インクジェット用インキやカラーフィルターなどの各種用途の適性を高める効果を発揮する。
【００１１】
請求項４記載の発明によれば、有機顔料と水溶性無機塩と水溶性有機液体との混合物に、さらに顔料誘導体を含有させることで粒子の成長を抑制し効率的に微細化する。更には、得られた顔料の各種用途の適性を高める効果を有する。
【００１２】
請求項５記載の発明によれば、一般的には有機顔料の摩砕混練には混練機であるニーダーを使用するが、混合機であるプラネタリー型ミキサーも摩砕混練が可能で微細な顔料を得ることができる。
【００１３】
請求項６記載の発明によれば、ブレード数が３であることで２本よりも良好な摩砕混練を行うことができ微細な有機顔料を得ることができる。
【００１４】
請求項７記載の発明によれば、一般的な混練機であるニーダーと比較して少ないエネルギーで微細有機顔料を得ることができる。
【発明を実施するための最良の形態】
【００１５】
本発明で使用するプラネタリー型ミキサーを図面に基づいて説明する。プラネタリー型ミキサー本体（１）は、モータ等の駆動源（図示略）により適宜の伝達機構を介して遊星運動する複数本の駆動軸（２）（図面内での例は２本）を有し、該駆動軸（２）にはタンク（３）内に挿入されるようそれぞれブレード（４）が取り付けられている。タンク内に処理材料を投入し、ブレードを降下させて図１に示すような状態にセットし、タンク内で複数本のブレードを遊星運動させると、ブレードとタンクの内壁、底壁間および複数本のブレード間でそれぞれ剪断力を処理材料に与える。
【００１６】
本発明のプラネタリー型ミキサーの具体例としては、例えば、プラネタリーミキサー、スパイラルミキサー、トリミックス（井上製作所製）があり、トリミックスは大きな剪断力を与えることが可能なことから本発明の目的を達成するのに望ましい。
【００１７】
以下、このような混合機によって摩砕混練処理が施される混練組成物について詳細に説明する。
【００１８】
混練組成物に用いられる有機顔料を以下に、カラーインデックス番号で示す。尚、本発明で混練組成物に用いられる有機顔料は以下に示す番号に制限されず、混練機中で微細有機顔料を得る際に結晶転移が起こるものであれば、この限りではない。
【００１９】
青色フィルタセグメントを形成するための青色着色組成物には、例えばC.I. Pigment Blue１５：６等の青色顔料を用いることができる。青色着色組成物には、C.I. Pigment Violet２３等の紫色顔料を併用することができる。
【００２０】
シアン色フィルタセグメントを形成するためのシアン色着色組成物には、例えばC.I. Pigment Blue１５：６等の青色顔料を用いることができる。
【００２１】
マゼンタ色フィルタセグメントを形成するためのマゼンタ色着色組成物には、例えばC.I. Pigment Violet２３等の紫色顔料および赤色顔料を用いることができる。マゼンタ色組成物には、黄色顔料を併用することができる。
【００２２】
本発明で使用する水溶性無機塩としては、特に限定されないが、例えば、食塩（塩化ナトリウム）、塩化カリウム、硫酸ナトリウム、塩化亜鉛、塩化カルシウムまたはこれらの混合物等を挙げることができる。
【００２３】
混練組成物中の水溶性無機塩の量は、有機顔料１重量部に対し、１重量部以上３０重量部以下であることが好ましい。水溶性無機塩の量が１重量部未満の場合は、有機顔料を微細化し難く、３０重量部を超える場合は、微細化した有機顔料を得ることが可能となるが、有機顔料の微細化処理量が少なくなるため、生産性が低下して工業的には不利となるからである。
【００２４】
また、本発明で使用する水溶性有機液体は、有機顔料と水溶性無機塩とが均一な固まりとなるように加えるもので、水と自由に混和するもの、または自由に混ざらないが工業的に水洗により除去できる溶解度をもつものである。水溶性有機液体は、顔料粒子が成長するものであれば特に限定されないが、混練時に温度が上昇し、有機液体が蒸発し易い状態になるため、安全性の点から高沸点溶剤が好ましい。
【００２５】
混練組成物中の水溶性有機液体の量は、有機顔料１重量部に対し、０．１重量部以上７重量部以下であることが好ましく、水溶性無機塩の量と混練組成物の硬さに応じて選択できる。水溶性無機塩の量が０．１重量部未満の場合は、混練組成物が硬くなりすぎて安全運転し難く、７重量部を超える場合は、混練組成物が軟らかくなりすぎて有機顔料の微細化レベルが低下する。
【００２６】
水溶性有機溶剤としては、２−（メトキシメトキシ）エタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコール、アニリン、ピリジン、テトラヒドロフラン、ジオキサン、メタノール、エタノール、イソプロパノール、ｎ−プロパノール、イソブタノール、ｎ−ブタノール、エチレングリコール、プロピレングリコール、プロピレンゴリコールモノメチルエーテルアセテート、酢酸エチル、酢酸イソプロピル、アセトン、メチルエチルケトン、ジメチルホルムアミド、ジメチルスルホキシド、Ｎ−メチルピロリドン等を挙げることができる。また必要に応じて２種類以上の溶剤を混合して使用してもよい。
有機顔料と水溶性無機塩と水溶性有機液体との混合物を混練する際には、得られる微細有機顔料を顔料担体へ容易に分散できるようにする目的で、樹脂を添加してもよい。
【００２７】
樹脂は、水難溶性で、水溶性有機液体に部分的に溶解するものが好ましく、例えば、ロジン、不均化ロジン、重合ロジン、水素化ロジン、ロジンエステル、ロジンアミン、マレイン化ロジン、フマル化ロジン、ロジン金属塩、ロジン変性フェノール樹脂およびロジン変性マレイン樹脂などのロジン系樹脂、エポキシ樹脂、アクリル樹脂、マレイン酸樹脂、ブチラール樹脂、ポリエステル樹脂、メラミン樹脂、フェノール樹脂、ポリウレタン樹脂およびポリアミド樹脂などの合成樹脂、繊維素およびゴムなどから誘導された変性樹脂などがあげられるが、特に添加効果と価格の面からロジン系樹脂が好ましい。
【００２８】
混練組成物中の樹脂の量は特に制限はないが、有機顔料1重量部に対し、０．００１重量部以上１．０重量部以下であることが好ましい。樹脂の量が、０．００１重量部未満の場合は、分散効果が得られ難く、１．０重量部を超える場合は、添加した分の分散効果が得られない。また、樹脂と、顔料担体との性質の差異によって樹脂の量を調整することが好ましい。すなわち、差異が大きい場合は樹脂の量を必要最小限に止めて顔料担体の物性への影響を少なくし、一方、差異が小さい場合は樹脂の量を多くして分散効果を十分に発揮させることが好ましい。
【００２９】
また、有機顔料と水溶性無機塩と水溶性有機液体との混合物を混練する際には、有機顔料の結晶成長や結晶転位を防止する目的で、有機顔料、アントラキノン、アクリドンまたはトリアジンに、塩基性または酸性の置換基、あるいはフタルイミドメチル基を導入した各種誘導体を添加してもよい。なかでも、有機顔料に塩基性または酸性の置換基、あるいはフタルイミドメチル基を導入した顔料誘導体を添加することが好ましい。塩基性の置換基としては、下記式（１）〜（４）で示される置換基が挙げられる。酸性の置換基としては、スルホン酸基及びカルボキシル基が挙げられる。
【００３０】
顔料誘導体としては、微粉砕する有機顔料と同一の構造を母体とする顔料誘導体が好ましいが、母体が異なる構造の顔料誘導体であっても良い。
【００３１】
混練組成物中の顔料誘導体の量は、有機顔料１重量部に対し、０．００１重量部以上０．３重量部以下であることが好ましい。顔料誘導体の量が、０．００１重量部未満の場合は、添加した効果が得られ難い。また、０．３重量部を超える場合は、添加した分の効果が得られないばかりか、得られる微細有機顔料が顔料誘導体との混合物となることから、有機顔料単独の物性との差異が大きくなる。そのため、このような微細有機顔料を含有する着色組成物を用いて形成されるカラーフィルターは、実用上の品質に問題が起きることがある。
【００３２】
【化１】
2008019367.tif 000003
（上記式（１）〜（４）において、
Ｘは、−ＳＯ2−、−ＣＯ−、−ＣＨ2ＮＨＣＯＣＨ2−、−ＣＨ2−または直接結合を表し、ｎは、１〜１０の整数を表し、Ｒ1およびＲ2は、それぞれ独立に、置換されていてもよい炭素数１〜３６のアルキル基、置換されていてもよい炭素数２〜３６のアルケニル基もしくは置換されていてもよいフェニル基を表すか、またはＲ1とＲ2とが結合して更なる窒素、酸素または硫黄原子を含む置換されていてもよい複素環を形成し、Ｒ3は、置換されていてもよい炭素数１〜３６のアルキル基、置換されていてもよい炭素数２〜３６のアルケニル基または置換されていてもよいフェニル基を表し、Ｒ4、Ｒ5、Ｒ6およびＲ7は、それぞれ独立に、水素原子、置換されていてもよい炭素数１〜３６のアルキル基、置換されていてもよい炭素数２〜３６のアルケニル基または置換されていてもよいフェニル基を表し、Ｙは、−ＮＲ8−Ｚ−ＮＲ9−または直接結合を表し、Ｒ8およびＲ9は、それぞれ独立に、水素原子、置換されていてもよい炭素数１〜３６のアルキル基、置換されていてもよい炭素数２〜３６のアルケニル基または置換されていてもよいフェニル基を表し、Ｚは、置換されていてもよい炭素数１〜３６のアルキレン基、置換されていてもよい炭素数２〜３６のアルケニレン基、または置換されていてもよいフェニレン基を表し、Ｒは、下記式（５）で示される置換基、または下記式（６）で示される置換基を表し、Ｑは、水酸基、アルコキシル基、下記式（５）で示される置換基または下記式（６）で示される置換基を表す。式（５）および式（６）において、Ｒ1〜Ｒ7およびｎは、上に定義した通りのものである。）
【００３３】
【化２】
2008019367.tif 000004
顔料誘導体を構成する有機顔料としては、例えば、ジケトピロロピロール系顔料、アゾ、ジスアゾ、ポリアゾ等のアゾ系顔料、フタロシアニン系顔料、ジアミノジアントラキノン、アントラピリミジン、フラバントロン、アントアントロン、インダントロン、ピラントロン、ビオラントロン等のアントラキノン系顔料、キナクリドン系顔料、ジオキサジン系顔料、ペリノン系玩弄、ペリレン系顔料、チオインジゴ系顔料、イソインドリン系顔料、イソインドリノン系顔料、キノフタロン系顔料、スレン系顔料、金属錯体系顔料が挙げられる。また、上記に示した混練組成物に用いられる顔料でもよい。
【００３４】
また、アントラキノン誘導体およびアクリドン誘導体を構成するアントラキノンおよびアクリドンは、メチル基、エチル基等のアルキル基、アミノ基、ニトロ基、水酸基、またはメトキシ基、エトキシ基等のアルコキシ基、または塩素等のハロゲン等の置換基を有していてもよいアントラキノンおよびアクリドンである。
【００３５】
また、トリアジン誘導体を構成するトリアジンは、メチル基、エチル基等のアルキル基、アミノ基またはジメチルアミノ基、ジエチルアミノ基、ジブチルアミノ基等のアルキルアミノ基、ニトロ基、水酸基、またはメトキシ基、エトキシ基、ブトキシ基等のアルコキシ基、塩素等のハロゲン、またはメチル基、メトキシ基、アミノ基、ジメチルアミノ基、水酸基等で置換されていてもよいフェニル基またはメチル基、エチル基、メトキシ基、エトキシ基、アミノ基、ジメチルアミノ基、ジエチルアミノ基、ニトロ基、水酸基等で置換されていてもよいフェニルアミノ基等の置換基を有していてもよい１，３，５−トリアジンである。
【００３６】
塩基性の置換基を有する顔料誘導体、アントラキノン誘導体およびアクリドン誘導体は、種々の合成経路で合成することができる。例えば、有機顔料、アントラキノンまたはアクリドンに、下記式（７）〜（１０）で表される置換基を導入した後、該置換基と反応して一般式（１）〜（４）で表される置換基を形成するアミン成分、例えば、Ｎ，Ｎ−ジメチルアミノプロピルアミン、Ｎ−メチルピペラジン、ジエチルアミンまたは４−［４−ヒドロキシ−６−［３−（ジブチルアミノ）プロピルアミノ］−１，３，５−トリアジン−２−イルアミノ］アニリン等を反応させることによって得られる。
式（７）    −ＳＯ2Ｃｌ
式（８）    −ＣＯＣｌ
式（９）    −ＣＨ2ＮＨＣＯＣＨ2Ｃｌ
式（１０）  −ＣＨ2Ｃｌ
一般式（７）〜（１０）と上記アミン成分の反応時には、一般式（７）〜（１０）の一部が加水分解して、塩素が水酸基に置換したものが混在していてもよい。その場合、一般式（７）、一般式（８）はそれぞれスルホン酸基、カルボン酸基となるが、何れも遊離酸のままでもよく、また、１〜３価の金属または上記のモノアミンとの塩であってもよい。
【００３７】
有機顔料がアゾ系顔料である場合は、一般式（１）〜（４）で表される置換基をあらかじめジアゾ成分またはカップリング成分に導入し、その後カップリング反応を行うことによって塩基性基を有するアゾ系顔料誘導体を製造することもできる。
【００３８】
また、特定の塩基性基を有するトリアジン誘導体も、種々の合成経路で合成することができる。例えば、塩化シアヌルを出発原料とし、塩化シアヌルの少なくとも１つの塩素に一般式（１）〜（４）で表される置換基を形成するアミン成分、例えば、Ｎ，Ｎ−ジメチルアミノプロピルアミンまたはＮ−メチルピペラジン等を反応させ、次いで塩化シアヌルの残りの塩素と種々のアミンまたはアルコール等を反応させることによって得られる。
【００３９】
塩基性の置換基を有する誘導体の具体例を以下に示すが、これらに限定されるわけではない。これらの誘導体は、単独でまたは２種類以上を混合して用いることができる。
【００４０】
【化３】
2008019367.tif 000005
【００４１】
【化４】
2008019367.tif 000006
【００４２】
【化５】
2008019367.tif 000007
【００４３】
【化６】
2008019367.tif 000008
【００４４】
【化７】
2008019367.tif 000009
【００４５】
【化８】
2008019367.tif 000010
【００４６】
【化９】
2008019367.tif 000011
【００４７】
【化１０】
2008019367.tif 000012
【００４８】
【化１１】
2008019367.tif 000013
【００４９】
【化１２】
2008019367.tif 000014
本発明におけるミキサーの運転時における温度条件において、結晶転移と、摩砕及び、水溶性有機溶剤との接触による粒子制御を、いずれも効果的に進行させるため、混練温度は、０〜１５０℃、特には４０〜９０℃が好ましい。特に混練摩砕初期段階で７０〜９０℃の範囲内で混練摩砕処理することで転移させ、その後４０〜６９℃範囲内で混練摩砕処理することで微細化させることが品質上好ましい。
混練組成物は初期に全量投入する必要はなく、混練組成物の硬さの状況もしくは混練開始後に混練組成物の微細化および整粒度に応じて、水溶性有機溶剤および水溶性無機塩を適宜投入しても良い。
【００５０】
混練後の混練組成物は常法により処理される。すなわち、混練組成物を水または鉱酸水溶液で処理し、濾過、水洗により水溶性無機塩および水溶性有機溶剤を除去し微細有機顔料を単離する。得られた微細有機顔料はこのまま湿潤状態で使用することも、乾燥・粉砕により粉末状態で使用することも可能である。必要に応じて樹脂、界面活性剤、その他の添加剤を混練後に加えてもよい。
【００５１】
本発明による方法で製造された微細有機顔料の用途は特に限定されないが、一般に用いられる色材用途に加えて、高い光沢や着色力、透明性等を要求される用途にも使うことができ、インクジェット用インキやカラーフィルター等の用途にも適用できる。
【実施例】
【００５２】
以下、実施例および従来法による比較例を挙げて本発明を詳しく説明する。但し、本発明はこれらの実施例の範囲に限定されるものではない。なお、実施例中、「部」とは重量部を表し、「％」は重量％を表す。
実施例および比較例の中で、粒子径の測定は、透過型顕微鏡による粒子観察とその画像中の粒子の円相当径を測定・解析することにより行った。
【００５３】
（実施例１）εブルー
α型銅フタロシアニンを３〜６％含むε型銅フタロシアニン顔料（珠海東洋社製「Ｔ−９５クルードブルー」）５００部、塩化ナトリウム５０００部、ジエチレングリコール１２５０部を１５０００容量部のトリミックス（井上製作所製）に投入し、混合物を磨砕して微細化したε型銅フタロシアニン顔料を製造した。運転条件としては、摩砕温度は７０℃で公転２０ｒｐｍ、自転６０ｒｐｍで稠密な塊状（ドウ）に保持しながら５時間混練した後、混練物の温度を４５℃に低下させ、公転２０ｒｐｍ、自転６０ｒｐｍで稠密な塊状（ドウ）に保持しながら３時間混練した。ここで得られた混練組成物を７０℃の１％硫酸水溶液１００００部に取り出し、１時間保温攪拌後、濾過、水洗、乾燥した。得られた顔料は、Ｘ線回折測定（ＣｕＫα１線）によりブラッグ角２θ（許容範囲±０．２度）＝９．２度に最も強いピークを有するε型銅フタロシアニン顔料であり、α型銅フタロシアニン顔料のピークは検出されなかった。得られたε型銅フタロシアニン顔料をＴＥＭ（透過型電子顕微鏡）で観察し画像を解析して粒子径を測定したところ、個数平均径２２ｎｍであり、以下に示す比較例１および比較例２の製法で得られたε型銅フタロシアニン顔料に比較して、より微細化していた。また、顔料１ｋｇ当たりの電力投入量は８．２ｋＷＨ／ｋｇで比較例２の８２％となった。
（比較例１）
α型銅フタロシアニンを３〜６％含むε型銅フタロシアニン顔料（珠海東洋社製「Ｔ−９５クルードブルー」）５００部、塩化ナトリウム５０００部、ジエチレングリコール１２５０部を１５０００容量部のトリミックス（井上製作所製）に投入し、混合物を磨砕して微細化したε型銅フタロシアニン顔料を製造した。運転条件としては、摩砕温度は７０℃で公転２０ｒｐｍ、自転６０ｒｐｍで稠密な塊状（ドウ）に保持しながら８時間混練した。ここで得られた混練組成物を７０℃の１％硫酸水溶液１００００部に取り出し、１時間保温攪拌後、濾過、水洗、乾燥した。得られた顔料は、Ｘ線回折測定（ＣｕＫα１線）によりブラッグ角２θ（許容範囲±０．２度）＝９．２度に最も強いピークを有するε型銅フタロシアニン顔料であり、α型銅フタロシアニン顔料のピークは検出されなかった。得られたε型銅フタロシアニン顔料をＴＥＭ（透過型電子顕微鏡）で観察し画像を解析して粒子径を測定したところ、個数平均径２５ｎｍであった。また、顔料１ｋｇ当たりの電力投入量は８．１ｋＷＨ／ｋｇであった。
（比較例２）
α型銅フタロシアニンを３〜６％含むε型銅フタロシアニン（珠海東洋社製「Ｔ−９５クルードブルー」）５００部、塩化ナトリウム５０００部、ジエチレングリコール１０００部を１５０００容量部の双腕型ニーダーに仕込み、７０℃で稠密な塊状（ドウ）に保持しながら１０時間混練した。磨砕後７０℃の１％硫酸水溶液１００００部に取り出し、１時間保温攪拌後、濾過、水洗、乾燥し顔料を得た。得られた顔料は、Ｘ線回折測定（ＣｕＫα１線）によりブラッグ角２θ（許容範囲±０．２度）＝９．２度に最も強いピークを有するε型銅フタロシアニン顔料であり、α型銅フタロシアニン顔料のピークは検出されなかった。ＴＥＭで観察し画像を解析して粒子径を測定したところ、個数平均径２５ｎｍであった。また、顔料１ｋｇ当たりの電力投入量は１０．０ｋＷＨ／ｋｇであった。
（実施例２）バイオレット
粗製ジオキサジンバイオレット顔料（住友化学社製「スミトンファーストバイオレットRLベース」）を３０倍量の濃硫酸で処理したものを濾過、水洗、乾燥させた顔料５００部、塩化ナトリウム５０００部、ジエチレングリコール１２５０部を１５０００容量部のトリミックス（井上製作所製）に投入し、混合物を磨砕して微細化したジオキサジンバイオレット顔料を製造した。運転条件としては、摩砕温度は９０℃で公転２０ｒｐｍ、自転６０ｒｐｍで稠密な塊状（ドウ）に保持しながら２時間混練した後、混練物の温度を４０℃に低下させ、公転２０ｒｐｍ、自転６０ｒｐｍで稠密な塊状（ドウ）に保持しながら６時間混練した。ここで得られた混練組成物を７０℃の１％硫酸水溶液１００００部に取り出し、１時間保温攪拌後、濾過、水洗、乾燥した。得られた顔料は、Ｘ線回折測定（ＣｕＫα１線）によりブラッグ角２θ（許容範囲±０．２度）＝２５．７度に最も強いピークを有する微細ジオキサジンバイオレット顔料であり、他の結晶形のピークは検出されなかった。得られたジオキサジンバイオレット顔料をＴＥＭで観察し画像を解析して粒子径を測定したところ、個数平均径２２ｎｍであり、以下に示す比較例２の製法で得られたジオキサジンバイオレット顔料に比較して、より微細化していた。また、顔料１ｋｇ当たりの電力投入量は８．９ｋＷＨ／ｋｇで比較例３の８５％となった。
（比較例３）
粗製ジオキサジンバイオレット顔料（住友化学社製「スミトンファーストバイオレットRLベース」）を３０倍量の濃硫酸で処理したものを濾過、水洗、乾燥させた顔料５００部、塩化ナトリウム５０００部、ジエチレングリコール１０００部を１５０００容量部の双腕型ニーダーに仕込み、９０℃で稠密な塊状（ドウ）に保持しながら８時間混練した。磨砕後７０℃の１％硫酸水溶液１００００部に取り出し、１時間保温攪拌後、濾過、水洗、乾燥し顔料を得た。得られた顔料は、Ｘ線回折測定（ＣｕＫα１線）によりブラッグ角２θ（許容範囲±０．２度）＝２５．７度に最も強いピークを有するジオキサジンバイオレット顔料であり、他の結晶形のピークは検出されなかった。ＴＥＭで観察し画像を解析して粒子径を測定したところ、個数平均径２４ｎｍであった。また、顔料１ｋｇ当たりの電力投入量は１０．５ｋＷＨ／ｋｇであった。
【図面の簡単な説明】
【００５４】
【図１】プラネタリー型ミキサーの正面図
【符号の説明】
【００５５】
１．プラネタリー型ミキサー本体
２．駆動軸
３．タンク
４．ブレード
【図１】
2008019367.tif 000015